КЕРАМИЧЕСКАЯ МАССА ДЛЯ ИЗГОТОВЛЕНИЯ ФАСАДНОЙ ПЛИТКИ
CERAMIC MIXTURE FOR MAKING FACADE TILES

Изобретение относится к составам керамических масс, которые могут быть использованы для изготовления фасадной плитки.
Известна керамическая масса, содержащая, мас.%: каолин 70,0-73,0; бентонит 3,0-5,0; лесс 4,0-5,0; плиточный бой 6,0-12,0; фосфорит 8,0-14,0 [1].
Задача изобретения состоит в повышении морозостойкости фасадной плитки, полученной из керамической массы.
Технический результат достигается тем, что керамическая масса для изготовления фасадной плитки, включающая каолин, бентонит, фосфорит, дополнительно содержит кварцевый песок и тальк при следующем соотношении компонентов, мас. %: каолин 57,0-60,0; бентонит 6,0-7,5; фосфорит 4,0-5,5; кварцевый песок 14,0-16,0; тальк 14,0-16,0.
В таблице приведены составы керамической массы для изготовления фасадной плитки.
Компоненты
Состав, мас.%:
1
2
3
Каолин
60,0
58,5
57,0
Бентонит
6,0
6,75
7,5
Фосфорит
4,0
4,75
5,5
Кварцевый песок
14,0
15,0
16,0
Тальк
16,0
15,0
14,0
Морозостойкость, циклы
90-100
90-100
90-100
Для приготовления керамической массы могут быть использованы качественные каолины и бентониты любых месторождений.
Компоненты дозируют в требуемых количествах, размалывают до порошкообразного состояния, готовят керамическую массу с влажностью 20-25 %, из которой пластическим способом формуют фасадные плитки. Изделия сушат до влажности 1-6 % и при температуре 1200-1250°С проводят обжиг. Затем на поверхность изделий наносят (напыление, полив) слой цветной глазури и при температуре 900-950°С проводят второй обжиг.
Источник информации
1. SU 1542933, С04В 33/00, 1990.